(57)【特許請求の範囲】
【請求項１】
還元反応容器内でクロール法により製造され当該反応容器から取り出されたスポンジチタン塊を切断破砕してスポンジチタン粒を製造する際に、前記スポンジチタン塊の外周部の少なくとも還元反応容器内面と接していた低級部位を除去し、且つ還元反応容器内面と接していた低級部位から除去された除去片を目開きが１０〜２００ｍｍの篩により分級して大粒径の除去片を他の除去片から分離回収すると共に、分級により分離回収された大粒径の除去片の一部又は全部について、還元反応容器内面との接触面近傍を除去し、しかる後にその大粒径の除去片を展伸材原料として再使用し、他の除去片については不良品として処分するか、鉄鋼用Ｔｉ添加材として回収するするスポンジチタン粒の製造方法。
【請求項２】
請求項１に記載のスポンジチタン粒の製造方法において、還元反応容器内面と接していた低級部位の除去作業を篩上で行うスポンジチタン粒の製造方法。
【発明の詳細な説明】
【技術分野】
【０００１】
本発明は、クロール法により製造したスポンジチタン塊から粒状のスポンジチタンを製造するポンジチタン粒の製造方法に関する。
【背景技術】
【０００２】
従来より、金属チタンは、工業的にはクロール法により製造されたスポンジチタン塊から製造されている。このスポンジチタン塊から展伸材原料用のスポンジチタン粒、半導体デバイス向けのスポンジチタン粒が採取されるが、いずれの場合も次のような工程を経てその採取が行われる。
【０００３】
クロール法によるスポンジチタンの製造では、還元反応容器内に予め溶融Ｍｇを満たしておく。そこに容器上部から四塩化チタン液を滴下し、容器内のＭｇと反応させることでスポンジチタン塊が生成される。この還元反応工程か終了すると、真空分離工程、冷却工程を経て、還元反応容器内からスポンジチタン塊が取り出される。
【０００４】
還元反応容器からスポンジチタン塊が取り出されると、そのスポンジチタン塊のうち不純物の多い低級部位が除去される。具体的には、外周部のうち容器内面に接していた部分を作業者が機械工具、例えばチッパーと呼ばれる小型の削岩機などを使用して除去する。また、容器内面に接していなかった部分でも、窒化物が濃化した部分を作業者が目視で観察しながら機械工具、例えばチッパーと呼ばれる小型の削岩機などにより除去する。また、反応初期のゲッタリングにより不純物が濃縮している下部がプレス刃により切断除去される。ちなみに、スポンジチタン塊は容器内面に沿っておおよそ円柱形状に形成されるが、正確には反応速度等の相違によりくびれをもった異形に形成され、通常は下部及び上部の外周面は容器内面に接するが、中段部の外周面はくびれにより容器内面から離れることになり、スポンジチタン塊全体としては上下方向で圧縮された砂時計の如き形状に形成される。
【０００５】
低級部位の除去が終わったスポンジチタン塊に対しては、プレス刃による大割りが行われる。得られたスポンジチタン片（大片）に対しては、多段切断機による中割りが行われる。得られたスポンジチタン片（小片）に対してはジョークラッシャーなどの破砕機による小割りが行われる。かくして、粒状のスポンジチタンが得られる。得られたスポンジチタン粒は分級工程を経て容器内に梱包される。
【０００６】
以上は展伸材原料用のスポンジチタン粒の製造工程であるが、半導体デバイス向けのスポンジチタン粒の場合は、スポンジチタン塊中で汚染が最も少ない中心部のみが、外周部除去後の大割りの段階で採取される。この工程は中心部採り、中心部採取などと呼ばれている（特許文献１）。採取された中心部に対しては、プレス刃による大割り、多段切断機による中割り、ジョークラッシャーなどの破砕機による小割りが行われる。中心部以外の部分は展伸材原料として使用される。
【０００７】
還元反応容器としては、通常は耐熱性に優れたステンレス鋼容器が使用される。しかし、ステンレス鋼容器では、還元反応容器から容器内の溶融Ｍｇ中へＮｉ，Ｃｒなどの重金属が溶出し、これによりスポンジチタン塊が汚染される。このため、最近の操業では、展伸材原料用、半導体デバイス向けを問わず、少なくとも内面を鉄としたクラッド容器或いはバタリング容器を使用し、容器を原因とする汚染を防止している。しかしながら、このような容器を使用しても容器内面からのＦｅ汚染が問題となる外周部、すなわち容器内面に接していた部分については除去対象となることは前述したとおりである。
【０００８】
このように、クロール法により製造されたスポンジチタン塊からスポンジチタン粒を製造する方法では、品質確保のために不純物濃度の高い低級部位の除去が不可欠となり、これによる歩留り低下が不可避の問題になっている。
【先行技術文献】
【特許文献】
【０００９】
【特許文献１】特開２００８−１９００２４号公報
【発明の概要】
【発明が解決しようとする課題】
【００１０】
本発明の目的は、不純物濃度の高い低級部位の除去による歩留り低下を効果的に抑制できる経済的なスポンジチタン粒の製造方法を提供することにある。
【課題を解決するための手段】
【００１１】
上記目的を達成するために、本発明者は、還元反応容器から取り出したスポンジチタン塊の外周部から低級部位を除去する工程、特にその工程で生じる低級部位の取り扱いに着目した。すなわち、還元反応容器から取り出したスポンジチタン塊の外周部のうち、容器内面に接していた部分については、作業者が機械工具、例えばチッパーと呼ばれる小型の削岩機などを使用して全面的に除去する。一方、容器内面に接していなかった部分については、窒化物が濃化した部分を作業者が目視で観察しながら前記機械工具などにより部分的に除去する。除去量は前者の方が圧倒的に多い。
【００１２】
そして、除去量が圧倒的に多い高Ｆｅ濃度の低級部位については、従来は一律の扱いを受けており、全量が不良品として処分されるか、全量が粉末化されて鉄鋼用Ｔｉ添加材として使用されていた。
【００１３】
このような状況下で、本発明者は上記目的達成のため、比較的多量に除去されるスポンジチタン塊の外周部、特に容器内面と接していた部分から除去される高Ｆｅ低級部位の再使用を企画し、様々な調査を行った。その結果、容器内面と接していた部分から除去された高Ｆｅ低級部位については、除去片の大きさにより大きな品質差のあることが判明した。すなわち、スポンジチタン塊の外周部から低級部位を除去する作業は、前述したとおり、作業者が機械工具を使用して手作業により行う。容器内面と接していた部分から低級部位を除去する場合は、スポンジチタン塊の下部、上部の相当に広い領域を全周にわたって手作業により除去作業を行うことになる。その結果、除去片の大きさは様々となる。
【００１４】
大きさが様々な除去片は、従来は一律の扱いを受けていたが、大きいものと小さいものとで不純物濃度に大きな差のあることが判明したのである。すなわち、容器内面と接していた部分から除去される高Ｆｅ低級除去片は、基本的に容器内面との接触面を有しており、その接触面近傍での不純物濃度が特に高い。除去片の大きさが異なると、除去片全体の体積に占める接触面近傍の高汚染領域の比率が異なり、大きなものほど高汚染領域の比率が小さくなって品質が上がる傾向となる。つまり、大きな除去片ほど、塊外周面から深く除去される傾向が大きく、除去片全体に占める高汚染領域の体積比率が小さくなって品質が上がる傾向となるのである。
【００１５】
このため、容器内面と接していた部分から除去された高Ｆｅ低級除去片を特定粒度で分級するならば、大粒度のものは高Ｆｅ低級除去片のなかでは高品質材に分類され、展伸材原料向け材料としての再使用が可能となることが判明した。
【００１６】
本発明のスポンジチタン粒の製造方法は、かかる知見を基礎として完成されたものであり、還元反応容器内でクロール法により製造され当該反応容器から取り出されたスポンジチタン塊を切断破砕してスポンジチタン粒を製造する際に、前記スポンジチタン塊の外周部の少なくとも還元反応容器内面と接していた低級部位を除去し、且つ還元反応容器内面と接していた低級部位から除去された除去片を分級して大粒径の除去片を他の除去片から分離することを構成上の特徴点としている。
【００１７】
本発明のスポンジチタン粒の製造方法においては、還元反応容器内でクロール法により製造され当該反応容器から取り出されたスポンジチタン塊の外周部の少なくとも還元反応容器内面と接していた低級部位を除去し、且つ還元反応容器内面と接していた低級部位から除去された除去片を分級し、大粒径の除去片を他の除去片から分離する。大きいものは不純物濃度が低く、比較的高品質であることから、大粒径の除去片を他の除去片から分離することにより、展伸材原料として再使用が可能な除去片を選別回収することができ、その再使用により歩留りが向上する。大粒径の除去片を除去された後の他の除去片、すなわち小粒径の除去片は、従来どおり不良品として処分するか、或いは鉄鋼用Ｔｉ添加材原料としての使用が可能である。
【００１８】
分級に使用する篩の目開きは１０〜２００ｍｍが望ましく、１５〜１５０ｍｍがより望ましい。この目開きが小さすぎると、分級分離される篩上の除去片の品質が低下する。すなわち、不純物濃度の高い小粒径除去片が、不純物濃度の低い大粒径除去片に多く混じり、品質が低下する。反対に目開きが小さすぎると、分級分離される篩上の除去片の品質は向上するが、分級分離量が少なくなり、歩留り向上効果が小さくなる。ここにおける目開きとは、篩穴の短径長である。例えば篩穴が正方形なら一辺の長さ、長方形なら短径の長さ、菱形なら向かい合う辺同士の距離、円形なら直径、楕円形なら短径である。
【００１９】
分級の際の留意点としては、分級により分離回収される大粒径の除去片への微細な除去片の付着を阻止することが望ましい。微細な除去片は不純物濃度が高く、大粒径の除去片への付着により大粒径の除去片の品質を低下させるからである。そして、その微細な除去片の付着阻止のためには、還元反応容器内面と接していた低級部位の除去作業を篩上で行うことが望まれる。低級部位の除去作業を篩上で行うことにより、除去作業で生じた微細な除去片は篩上の大粒径の除去片に殆ど付着することなく篩下に落下し、大粒径の除去片への微細な除去片の付着による汚染、これによる再使用材料の不純物濃度上昇を可及的に回避することができる。
【００２０】
また、分級により分離回収された大粒径の除去片の一部又は全部について、不純物濃度が特に高い還元反応容器内面との接触面近傍を除去するのも、再使用材料の不純物濃度低減に有効である。分離回収された大粒径の除去片の一部について、還元反応容器内面との接触面近傍を除去する場合、大粒径のものに作業を行うのが、作業性、効果が大きく合理的である。
【発明の効果】
【００２１】
本発明のスポンジチタン粒の製造方法は、従来省みられることのなかったスポンジチタン塊外周部からの除去片、特に還元反応容器内面と接していた低級部位からの除去片を分級して大粒径の除去片を他の除去片から分離することにより、展伸材原料として再使用が可能な除去片を選別回収することができ、その再使用により歩留り向上を図ることができる。
【図面の簡単な説明】
【００２２】
【図１】本発明の一実施形態を示すスポンジチタン粒製造方法の工程図である。
【図２】還元反応容器から取り出されたスポンジチタン塊のイメージ図である。
【図３】スポンジチタン塊の外周部から低級部位を除去する作業のイメージ図である。
【発明を実施するための形態】
【００２３】
以下に本発明の実施形態を図面に基づいて説明する。本実施形態では、クロール法により製造されたスポンジチタン塊から展伸材原料用のスポンジチタン粒が製造される。その製造工程を図１を参照して詳しく説明する。
【００２４】
クロール法によるスポンジチタン塊の製造では、還元反応工程−真空分離工程を経てスポンジチタン塊が製造される。還元反応工程では、還元反応容器にＭｇが装填され、加熱炉内でそのＭｇが溶融され、容器内が溶融Ｍｇで満たされる。還元反応容器は、外面側がステンレス鋼、内面側が鉄とされたクラッドクラッド容器或いはバタリング容器であり、底部に鉄からなる脱着可能なロストルを装備すると共に、そのロストルを押し上げるための閉止可能な小さな開口部を底面中心部に有している。
【００２５】
還元反応工程では、還元反応容器の底面中心部に設けられた開口部を閉じ、容器内を溶融Ｍｇで満たした状態で、容器蓋の中心部を通って液状の四塩化チタンが容器内の溶融Ｍｇに滴下される。これを継続することにより、還元反応容器内のロストル上にスポンジチタン塊が生成される。初期に生成したスポンジチタンにより溶融Ｍｇ中の不純物であるＮｉがゲッタリングされ、溶融Ｍｇが精製される。このため、還元反応容器内の下部に生成されるスポンジチタンは汚染度が高く、逆にそれ以降に生成されるスポンジチタンは相対的に高品質となる。
【００２６】
還元反応が終了すると、還元反応容器内に生成されたスポンジチタン塊が、真空分離処理、冷却処理の後に、還元反応容器から取り出される。還元反応容器内に生成されるスポンジチタン塊は、図２に示すように、容器内面に沿っておおよそ円柱形状に形成されるが、正確には反応速度等の相違によりくびれをもった異形に形成され、通常は下部外周面及び上部外周面は容器内面に全周にわたって接するが、中段部外周面はくびれにより容器内面から離れた砂時計の如き形状に形成される。還元反応容器内に生成されたスポンジチタン塊の取り出しは、還元反応容器の容器蓋を開いた状態で、底面中心部に設けられた開口部から押し棒を挿入し、ロストルを押し上げることにより行われる。
【００２７】
図２に示すように、還元反応容器から取り出されたスポンジチタン塊１０は、外周部及び底部の低級部位を除く部分が製品として使用される。外周部除去では、スポンジチタン塊１０の外周部のうち容器内面に接していた円柱部分１１及び１２を作業者が機械工具、例えばチッパーと呼ばれる小型の削岩機などを使用して全周にわたって除去する。また、容器内面に接していなかったくびれ部分１３でも、窒化物が濃化した部分を作業者が目視で観察しながら機械工具、例えばチッパーと呼ばれる小型の削岩機などにより除去する。底部除去では、反応初期のゲッタリングにより不純物が濃縮している底部１４がプレス刃により切断除去される。
【００２８】
低級部位の除去が終わったスポンジチタン塊に対しては、プレス刃による大割りが行われる。得られたスポンジチタン片（大片）に対しては、多段切断機による中割りが行われる。得られたスポンジチタン片（小片）に対してはジョークラッシャーなどの破砕機による小割りが行われる。かくして、粒状のスポンジチタンが得られる。得られたスポンジチタン粒は分級工程を経て容器内に梱包される。
【００２９】
本実施形態で重要なのは、スポンジチタン塊の外周部除去工程、特にスポンジチタン塊１０の外周部のうち容器内面に接していた円柱部分１１及び１２を全周除去する工程である。スポンジチタン塊の外周部除去工程では、図３に示すように、スポンジチタン塊１０が横に寝かされてローラ２１，２１上に回転可能に載置される。スポンジチタン塊１０をローラ２１，２１上で回転させるために当該スポンジチタン塊１０にチェーン２２が下方から掛けられている。作業者は作業床２０上で作業を行う。作業床２０は篩を兼ねており、グレーチングのような機械的強度を有した縦材と横材の組合せ格子部材により構成されている。篩の目開きは１０〜２００ｍｍが望ましく、１５〜１５０ｍｍがより望ましく、ここでは１００ｍｍに設定されている。
【００３０】
そしてスポンジチタン塊の外周部除去工程のうち、特にスポンジチタン塊１０の外周部のうち容器内面に接していた円柱部分１１及び１２を全周除去する工程では、作業者は作業床２０上に立ち、機械工具、例えばチッパーと呼ばれる小型の削岩機などを使用して、ローラ２１，２１上に横に寝かされた円柱部分１１及び１２の上側半周部分を所定深さで除去する。上側半周部分の除去が終わると、チェーン２２を駆動してスポンジチタン塊１０をローラ２１，２１上で１８０度回転させる。これにより、未除去部分が上側になり、この部分の除去を行う。こうして、円柱部分１１及び１２の全周が所定深さで全周にわたって除去する。除去深さは平均で２０ｍｍ程度である。
【００３１】
この除去作業においては、スポンジチタン塊１０の円柱部分１１及び１２から様々な大きさの除去片が落下する。落下した除去片は篩を兼ねる作業床２０上に落下し、その目開き寸法より大きい大粒径の除去片は作業床２０上に残り、その目開き寸法より小さい小粒径の除去片は作業床２０の下に落下する。これにより、大粒径の除去片は小粒径の除去片と混じり合うことなく小粒径の除去片から分離される。作業遊２０上に残った大粒径の除去片は回収して展伸材原料として再使用する。作業床２０の下に落下した除去片は鉄鋼Ｔｉ添加物用材料として回収する。
【００３２】
篩上の大粒径の除去片のうちでも特に大きいものについては、容器内面との接触面近傍を薄く除去してＦｅ濃度を更に低下させることができる。これにより展伸材原料、及びこれを使用する展伸材の品質を更に上げることができる。
【００３３】
容器内面に接していなかったくびれ部分１３の外周部除去工程では、窒化物が濃化した部分を作業者が目視で観察しながら機械工具、例えばチッパーと呼ばれる小型の削岩機などにより除去する。スポンジチタン塊１０の円柱部分１１及び１２から除去されたＦｅ濃化片に窒化物濃化片が混じるのは特に問題ない。
【実施例】
【００３４】
クロール法により高級展伸材用スポンジチタン塊を実際に製造した（１バッチあたりのチタン生成量８ｔｏｎ、容器内径２０００ｍｍ、高級展伸材におけるＦｅ濃度は１０００ｐｐｍ以下）。高級展伸材用スポンジチタン塊が製造されると、これを、図３に示すように横に寝かしてローラ上に載せ、スポンジチタン塊の外周部のうち、還元反応容器内面と接していた上部及び下部を、作業者がチッパーと呼ばれる小型削岩機により平均２０ｍｍの厚みで全周にわたり除去した。除去量は２５０ｋｇだった。
【００３５】
従来例として、除去された除去片の全てを鉄鋼Ｔｉ添加物用材料に使用した。すなわち、除去された除去片の展伸材への再使用は行わなかった。この方法で得たスポンジチタン粒を消耗電極に加工し、これを用いて真空溶解することにより高級展伸材用チタンインゴットを製造した。除去片の回収再使用を行っておらず、除去片の回収率（再使用率）は０％であるので、その高級展伸材用チタンインゴットの品質に問題はなかった。
【００３６】
実施例１として、外周部除去作業を通常の作業床上で行った。作業床上の除去片を全て回収し、目開きが１００ｍｍの篩により分級し、篩上の大粒径除去片を粉末化して従来例と同様の方法により低級展伸材の製造に再使用した。再使用のために回収された除去片は約１００ｋｇであり、除去片の回収率（再使用率）は除去片の全発生量に対する重量比で４０％である。低級展伸材におけるＦｅ濃度は１５００ｐｐｍ以下である。製造された低級展伸材のＦｅ濃度に問題はなかった。
【００３７】
実施例２として、外周部除去作業を目開きが１００ｍｍの篩を兼ねる作業床上で行った。作業床上に合計量で約１００ｋｇの大粒径除去片が分離回収された。回収された大粒径除去片を粉末化して従来例と同様の方法により中級展伸材の製造に再使用した。除去片の回収率（再使用率）は４０重量％である。中級展伸材におけるＦｅ濃度は１３００ｐｐｍ以下である。製造された中級展伸材のＦｅ濃度に問題はなかった。
【００３８】
実施例３として、篩を兼ねる作業床上に回収された大粒径除去片のうら、容器内面と接していたものについてその接触面近傍をチッパーにより１０ｍｍ程度の厚みで削除した。表面切削後の回収大粒径除去片を粉末化して従来例と同様の方法により高級展伸材の製造に再使用した。除去片の回収率（再使用率）は３０重量％である。高級展伸材におけるＦｅ濃度は１０００ｐｐｍ以下である。製造された高級展伸材のＦｅ濃度に問題はなかった。
【００３９】
比較例及び実施例１〜３における除去片再使用の有無、再使用に際しての分級の有無及び詳細、回収した除去片の使用可能な展伸材の最高グレード、除去片の回収率（再使用率）を整理して表１に示す。表１には又、除去片の再使用に要する工数を、実施例１の場合を１００として示す。
【００４０】
【表１】
0005796882.tif 000002
【００４１】
表１から分かるように、スポンジチタン塊の外周部のうち、還元反応容器内面と接していた部分から生じた除去片は、分級により大粒径片を選別回収することにより再使用が可能となり、これによる歩留り向上はいうまでもない。再使用による純度低下は生じるものの、適用対象である展伸材のグレートを下げることにより再使用は可能となる。回収した大粒径除去片の容器内面と接する表面近傍を除去した場合は、同一グレードの展伸材の製造に使用可能となる。篩を兼ねる作業床上で低級部位の除去を行った場合は分級に手数がかからず、しかも比較的ハイグレードの除去片が回収される。
【００４２】
比較例及び実施例１〜３は高級展伸材用スポンジチタン塊を製造する場合を示しているが、中級展伸材用スポンジチタン塊を製造する場合も傾向は同じであり、篩を兼ねる作業床上に回収された大粒径除去片は低級展伸材の製造への使用が可能であり、その大粒径除去片の容器内面と接していた表面近傍を除去した場合は中級展伸材の製造への使用が可能となる。同じように、低級展伸材用スポンジチタン塊を製造する場合は、篩を兼ねる作業床上に回収された大粒径除去片の容器内面と接していた表面近傍を除去することにより低級展伸材の製造への使用が可能となる。
【符号の説明】
【００４３】
１０  スポンジチタン塊
１１，１２  円柱部分
１３  くびれ部分
１４  底部
２０  篩を兼ねる作業床
２１  ローラ
２２  チェーン
【図１】
0005796882.tif 000003
【図２】
0005796882.tif 000004
【図３】
0005796882.tif 000005